(57)【要約】【課題】素板（ブランク）の板厚を薄くすると同時に、缶底の耐圧性を高めてバックリングを抑制し、且つ、上記黒変や洗浄の問題も解決するシームレス缶体及びその製造方法を提供する。【解決手段】筒状胴部１０と缶底部２０とを有し、前記缶底部２０は、前記筒状胴部１０の下端から内側へ縮径するように連続する外周底部２０２ａと、前記外周底部２０２ａよりも内側に位置する周状接地部２０２ｂと、を含み、前記外周底部２０２ａの板厚をｔ１とし、周状接地部２０２ｂの板厚をｔ２とそれぞれした場合、ｔ２＞ｔ１であることを特徴とするシームレス缶体１。【選択図】図１
2020121761.tif 000002
【特許請求の範囲】
【請求項１】
筒状胴部と缶底部とを有するシームレス缶体であって、
前記缶底部は、前記筒状胴部の下端から内側へ縮径するように連続する外周底部と、前記外周底部よりも内側に位置する周状接地部と、を含み、
前記外周底部の板厚をｔ１とし、周状接地部の板厚をｔ２とした場合、
ｔ２＞ｔ１
であることを特徴とするシームレス缶体。
【請求項２】
前記缶底部は、前記周状接地部よりも内側に位置する内側端部を更に含み、
前記内側端部の板厚をｔ３とした場合、
ｔ３＞ｔ１
である請求項１に記載のシームレス缶体。
【請求項３】
ｔ３＞ｔ２となるように、前記外周底部から前記内側端部まで板厚が漸次増加する請求項２に記載のシームレス缶体。
【請求項４】
前記缶底部は、前記内側端部から上方に立ち上がる立ち上がり部を更に含み、
前記立ち上がり部上端の板厚をｔ４とした場合、
ｔ４＞ｔ１
である請求項１〜３のいずれか一項に記載のシームレス缶体。
【請求項５】
前記缶底部は、前記立ち上がり部と連続して上方に凸となるよう膨出するドーム部と、を更に含み、前記ドーム部における中央の板厚をｔ５とした場合、ｔ３＞ｔ４＞ｔ５となるように、前記ドーム部から前記内側端部まで板厚が漸次増加する請求項４に記載のシームレス缶体。
【請求項６】
さらに、ｔ５＜ｔ１である請求項５に記載のシームレス缶体。
【請求項７】
缶体軸の外方に向かって、前記立ち上がり部と前記ドーム部の接続部分が凸となるリング溝が形成されている請求項４〜６のいずれか一項に記載のシームレス缶体。
【請求項８】
筒状胴部と缶底部とを有するシームレス缶体の製造方法であって、
金属素材を、筒状胴部と、前記筒状胴部の下端から縮径するように続くカップ外周底部と、前記カップ外周底部から内側上方に向けて延出する傾斜部と、前記傾斜部からの端部から上方へ向けて第１の高さで膨出するカップドーム部と、を有するカップ体に成形する第１成形工程と、
前記カップ体のカップ外周底部を下型成形部材に当接させながら上型成形部材で前記カップドーム部より缶外方に向かい押圧力を加えることで、前記第１の高さより低い第２の高さとなるように前記カップドーム部を押し下げて前記傾斜部に子午線方向ならびに周方向の圧縮応力を作用させ、当該傾斜部の厚みを増大させながら前記下型成形部材に押し込む第２成形工程と、
を含むことを特徴とするシームレス缶体の製造方法。
【請求項９】
前記第２成形工程において、
前記傾斜部を前記下型成形部材に押し込むことで、外周底部よりも内側に位置する周状接地部と、前記周状接地部よりも内側に位置する内側端部と、前記内側端部から上方に立ち上がって缶ドーム部へ接続する立ち上がり部が形成され、
前記立ち上がり部と前記缶ドーム部との接続部分の内径が、前記内側端部の内径よりも大きくなるように、缶体軸の外方に向かって前記接続部分が凸となるリング溝が形成される請求項８に記載のシームレス缶体の製造方法。
【発明の詳細な説明】
【技術分野】
【０００１】
本発明は、シームレス缶体及びシームレス缶体の製造方法に関する。
【背景技術】
【０００２】
従来、絞りしごき加工によって缶胴部などが成形される、いわゆるシームレス缶体が知られている。このシームレス缶体は、しごき加工により缶胴部が薄肉化されているため、軽量性に優れている。その一方で、これらのシームレス缶体底部においてはしごき加工のような強制的な薄肉化を施す加工法を採用することが難しく、缶体底部の厚さは素材厚さから大きくは変動しない。底部には、缶内圧による変形に対する抵抗する強度（耐圧性）が求められることから、缶体底部においても軽量化を図るべく素材厚さを薄くして且つ、耐圧性を維持又は向上させるための種々の提案が従来よりなされている。
【０００３】
例えば特許文献１や特許文献２には、缶の内圧が耐圧強度を超えたときに現れる、缶底のドーム部が反転する現象（バックリング）を防止する目的で施す、いわゆるボトムリフォーム加工が開示されている。具体的には、缶底の接地部の、缶軸に直交する径方向の内側に位置する内周壁を押圧することにより、凹部を成形するボトムリフォーム加工が開示されている。
【先行技術文献】
【特許文献】
【０００４】
【特許文献１】特開２０１８−１０３２２７号公報
【特許文献２】特開２０１６−４７５４１号公報
【特許文献３】特開２０００−１７６５７５号公報
【特許文献４】特開平９−２８５８３２号公報
【特許文献５】ＷＯ２０１８／０７０５４２号公報
【発明の開示】
【発明が解決しようとする課題】
【０００５】
しかしながらボトムリフォーム加工は、以下のような問題を有していた。
すなわちこのボトムリフォーム工程は、缶底の内周壁を成形ローラ等を使用して押圧することにより、凹部を成形する。この成形ローラ等を使用した押圧の際には、特許文献３に記載されるように、押圧箇所に黒変を生じやすいという問題や、成形ローラ等への金属材料の凝着が生じやすいという問題があった。
【０００６】
また押圧の際に、加工をスムーズに行うため潤滑油が塗布されるが、ボトムリフォーム加工後にこの潤滑油を洗浄する工程が必要となるため、洗浄に要するコスト及び環境負荷の観点からは、さらなる改善が求められていた。
【０００７】
また昨今、シームレス缶体の軽量化を図るために、絞りしごき加工を行う前の素板（ブランク）の板厚を益々薄くすることが求められている。しかしながら上記ボトムリフォーム加工を施した場合、上記の押圧部の金属素材の厚みはその加工により延ばされて薄くなるため、素板（ブランク）の板厚を薄くすることに関しての限界があった。
【０００８】
また特許文献４に示すように、本発明者はシームレス缶体の耐圧性を向上する技術を公開した。しかしながらこの技術によっては、耐圧性は向上するものの、缶体（特に缶底部）の各部分の板厚分布を十分に最適化するものではなかった。したがって、缶体の軽量化の要求を十分に満たすものでなかった。
【０００９】
さらに特許文献５には、缶底の接地部の板厚が、加工前の素材の板厚よりも厚いことを特徴とする２ピース缶胴が示されている。しかしながら当該技術においては、装置が煩雑であり、工業レベルでの実現が困難もしくは設備上の高コスト化を招くなどの課題があった。
【００１０】
本発明者は上記に例示した課題に鑑みて鋭意検討を繰り返した。その結果、素板（ブランク）の板厚を薄くすると同時に、缶底の耐圧性を高めてバックリングを抑制し、且つ、上記黒変や洗浄の問題も解決するシームレス缶体及びその製造方法をより簡易な製造装置で提供することを可能とし、本発明に至ったものである。
【課題を解決するための手段】
【００１１】
上記目的を達成するため、本発明の一実施形態におけるシームレス缶体は、（１）筒状胴部と缶底部とを有するシームレス缶体であって、前記缶底部は、前記筒状胴部の下端から内側へ縮径するように連続する外周底部と、前記外周底部よりも内側に位置する周状接地部と、を含み、前記外周底部の板厚をｔ１とし、周状接地部の板厚をｔ２とした場合、ｔ２＞ｔ１であることを特徴とする。
【００１２】
また、上記（１）において、（２）前記缶底部は、前記周状接地部よりも内側に位置する内側端部２０２ｃを更に含み、前記内側端部の板厚をｔ３とした場合、ｔ３＞ｔ１であることが好ましい。
【００１３】
また、上記（２）において、（３）ｔ３＞ｔ２となるように、前記外周底部から前記内側端部まで板厚が漸次増加することが好ましい。
【００１４】
また、上記（１）〜（３）のいずれかにおいて、（４）前記缶底部は、前記内側端部から上方に立ち上がる立ち上がり部２０２ｄを更に含み、前記立ち上がり部上端の板厚をｔ４とした場合、ｔ４＞ｔ１であることが好ましい。
【００１５】
また、上記（４）において、（５）前記缶底部は、前記立ち上がり部と連続して上方に凸となるよう膨出する缶ドーム部と、を更に含み、前記缶ドーム部における中央の板厚をｔ５とした場合、ｔ３＞ｔ４＞ｔ５となるように、前記缶ドーム部から前記内側端部まで板厚が漸次増加することが好ましい。
【００１６】
また上記（５）において、（６）さらに、ｔ５＜ｔ１であることが好ましい。
【００１７】
また上記（４）〜（６）のいずれかにおいて、（７）缶体軸の外方に向かって、前記立ち上がり部と前記ドーム部の接続部分が凸となるリング溝が形成されていることが好ましい。
【００１８】
上記目的を達成するため、本発明の一実施形態におけるシームレス缶体の製造方法は、（８）筒状胴部と缶底部とを有するシームレス缶体の製造方法であって、金属素材を、筒状胴部と、前記筒状胴部の下端から縮径するように続くカップ外周底部と、前記カップ外周底部から内側上方に向けて延出する傾斜部と、前記傾斜部からの端部から上方へ向けて第１の高さで膨出するカップドーム部と、を有するカップ体に成形する第１成形工程と、前記カップ体の前記カップ外周底部を下型成形部材に当接させながら上型成形部材で前記カップドーム部より缶外方に向かい押圧力を加えることで、前記第１の高さより低い第２の高さとなるように前記カップドーム部を押し下げて前記傾斜部に子午線方向ならびに周方向の圧縮応力を作用させ、当該傾斜部の厚みを増大させながら前記下型成形部材に押し込む第２成形工程と、を含むことを特徴とする。
【００１９】
また、上記（８）において、（９）前記第２成形工程において、前記傾斜部を前記下型成形部材に押し込むことで、外周底部よりも内側に位置する周状接地部２０２ｂと、前記周状接地部よりも内側に位置する内側端部２０２ｃと、前記内側端部から上方に立ち上がって缶ドーム部へ接続する立ち上がり部２０２ｄが形成され、前記立ち上がり部２０２ｄと前記缶ドーム部２０１ｄとの接続部分（最外端２０１ｅ）の内径（ｄｘ）が、前記内側端部２０２ｃの内径（ｄｙ）よりも大きくなるように、缶体軸の外方に向かって前記接続部分が凸となるリング溝が形成されることが好ましい。
【発明の効果】
【００２０】
本発明のシームレス缶体によれば、素板（ブランク）の板厚を薄くした場合でも、従来のボトムリフォーム加工により得られる缶底以上に耐圧性の高い缶底を得ることができる。そのため、従来よりも薄い素板（ブランク）を用いてシームレス缶体を製造することができ、使用する金属材料の量を削減することができるためコスト的に有利である。さらに、シームレス缶体の軽量化により、リサイクル費、輸送費の削減等にも繋げることが可能となるものである。
【００２１】
また、本発明のシームレス缶体の製造方法によれば、素板（ブランク）の板厚を薄くした場合でも、簡易な製造装置により缶底の耐圧性を高めてバックリングを抑制することが可能である。且つ、ボトムリフォーム加工で問題となる黒変の問題を解決することが可能である。さらには、従来のボトムリフォーム加工の工程や、その後に潤滑油を洗浄する工程を必要としないため、コスト的及び環境的なメリットが大きい。
【図面の簡単な説明】
【００２２】
【図１】本実施形態におけるシームレス缶体１を示す模式図である。
【図２】本実施形態におけるシームレス缶体１の缶底を示す拡大図である。
【図３】本実施形態におけるシームレス缶体１において、各点の板厚を示すグラフである。
【図４】本実施形態のシームレス缶体の製造方法において、第１成形工程を示す図である。
【図５】本実施形態のシームレス缶体の製造方法において、第２成形工程を示す図である。
【図６】本実施形態において、立ち上がり部に付与される圧縮応力を示す模式図である。
【図７】比較例１で用いたシームレス缶体の缶底の部分拡大図である。
【発明を実施するための形態】
【００２３】
以下、適宜図面を参照しつつ、本発明のシームレス缶体及びその製造方法について具体的に説明する。なお、以下の実施形態は本発明の一例を示してその内容について説明するものであり、本発明を意図的に限定するものではない。
【００２４】
＜シームレス缶体＞
図１に示すように、本実施形態のシームレス缶体１は、筒状胴部１０と缶底部２０とを有するシームレス缶体である。本実施形態において缶底部２０は、図１（ａ）及び図１（ｂ）に示すように、シームレス缶体を水平面に載置した場合に当該水平面に接触しない缶底中央部２０１と、該缶底中央部２０１の外側に位置する足部２０２を含むことが好ましい。
本実施形態におけるシームレス缶体１の缶底中央部２０１は、水平形状であってもよいし、図１（ａ）に示すように缶内面側に盛り上がる（上方に凸となるよう膨出する）ドーム形状であってもよい。
【００２５】
本実施形態において、図１（ｂ）に示すように、缶底部２０における足部２０２は、前記筒状胴部１０の下端１０ｅから、缶体軸ＲＡ方向に向かって缶底中央部２０１の最外端２０１ｅまでの部分と定義される。
なお、図２における上記足部２０２を拡大した断面図に示すように、「缶底中央部２０１の最外端２０１ｅ」は、缶底中央部２０１がドーム形状の場合には当該ドーム形状においてドームの径が最大となる部分とする。
【００２６】
本実施形態において、足部２０２のうちＺ軸方向において最も下方の部分を周状接地部２０２ｂとする。すなわち、周状接地部２０２ｂは、本実施形態のシームレス缶体１を水平面に載置した場合に、当該水平面に接触する部分ということができる。
そして、筒状胴部１０の下端１０ｅから周状接地部２０２ｂまでを、外周底部２０２ａと定義する。
【００２７】
すなわち本実施形態において、足部２０２は、前記筒状胴部１０の下端１０ｅから内側へ縮径するように連続する外周底部２０２ａと、前記外周底部２０２ａよりも内側に位置する周状接地部２０２ｂと、を含む。
言い換えると、本実施形態のシームレス缶体において前記外周底部２０２ａは周状接地部２０２ｂよりも外側において筒状胴部１０の下端１０ｅまでリング状に位置する。
【００２８】
本実施形態において、外周底部２０２ａのリング幅やその面積等には特に制限はなく、またその傾斜角度や湾曲状態についても公知の形状が適用され得る。すなわち、断面において直線状となっていてもよいし、缶体の内側に向けて湾曲した円弧状であってもよいし、逆に外側に湾曲した円弧状であってもよい。また、一部が内側に湾曲し残りが外側に湾曲し、これらを連続的に繋げた形状であってもよい。
本実施形態においては、図２において示すように、前記外周底部２０２ａはその断面図において変曲点ＩＰを有することが同種の缶詰の蓋上に重ねて載置しやすくなって好ましい。
【００２９】
図２に示されるように、本実施形態のシームレス缶体１はさらに、前記周状接地部２０２ｂよりも内側に位置する内側端部２０２ｃを含む。この内側端部２０２ｃは、上述した足部２０２のうち、断面図において最も缶体軸ＲＡ側に近い部分であると定義される。
またさらに本実施形態のシームレス缶体１は、この内側端部２０２ｃから上方向（Ｚ軸の＋方向）に向けて延伸する立ち上がり部２０２ｄを含む。この立ち上がり部２０２ｄは、図１（ａ）又は図２に示す断面図において、内側端部２０２ｃから缶底中央部２０１方向の最外端２０１ｅまでの部分と定義される。
【００３０】
本実施形態のシームレス缶体は、前記外周底部２０２ａの板厚をｔ１とし、周状接地部２０２ｂの板厚をｔ２とそれぞれした場合、「ｔ２＞ｔ１」の関係が成り立つことを特徴とする。このような関係を満たすことにより、本実施形態のシームレス缶体１において缶体の軽量化をはかりながら好ましい耐圧性を付与することが可能となる。また、ｔ２＞ｔ１とすることにより、シームレス缶体１が缶底部２０を下にして落下した場合の変形に対しての強度を付与することができ、好ましい。
なお、前記外周底部２０２ａの板厚（ｔ１）は、下端１０ｅから周状接地部２０２ｂに至る長さ（形状に沿った長さ）の中間点の板厚とする。
【００３１】
本実施形態のシームレス缶体は、さらに、内側端部２０２ｃの板厚をｔ３とした場合、「ｔ３＞ｔ１」の関係が成立することが好ましい。このような関係を満たすことにより、本実施形態のシームレス缶体１において缶体の軽量化をはかりながら好ましい耐圧性を付与することが可能となる。また、ｔ３＞ｔ１とすることにより、シームレス缶体１が缶底部２０を下にして落下した場合の変形に対しての強度を付与することができ、好ましい。
【００３２】
本発明における上記厚みの規定に関しては、以下の理由によるものである。
すなわち、シームレス缶体の中に収容する液体がビールや炭酸飲料である場合には、缶底には常に内圧がかかっている。このように内圧がかかった状態で缶底に衝撃が加えられた場合や、何らかの理由で缶底に加えられる内圧が急激に大きくなった場合、缶の内圧が缶底の耐圧強度を超えて、缶底のドーム部が反転する現象（バックリング）が発生する。
【００３３】
このバックリング現象を抑制するためには、缶底の耐圧強度を高くする必要があるが、そのためには、缶底部分の板厚を厚くする方法が考えられる。
しかしながら昨今の軽量化の要求により素板（ブランク）の板厚は薄くなりつつあるため、缶底の耐圧強度を高くするために単純に素板（ブランク）の板厚を厚くした場合には、上記要求に反することとなる。
【００３４】
そのため本発明者は、上記缶の軽量化及び缶底の耐圧強度の要求を同時に満たすシームレス缶体を実現すべく、鋭意検討した。その結果、素板（ブランク）の板厚を従来と同様または従来よりも薄くしつつも、缶底において耐圧強度の向上に寄与しやすい部分のみを厚くして缶底の耐圧強度を高くすることを実現し、本発明に想到した。
【００３５】
本発明によれば、缶胴部に関しては、従来よりも薄い素板（ブランク）が採用可能なため、従来と同様の厳しい絞りしごき加工により、従来と同様または従来よりも薄い胴部板厚に到達することができる。そのため、軽量化及び缶底の耐圧強度の要求を高い次元で両立することが可能であるといえる。
【００３６】
本実施形態のシームレス缶体は、図１（ａ）及び図２に示すように、缶底部２０の足部２０２が、内側端部２０２ｃから立ち上がり部２０２ｄを介して、最外端２０１ｅの部分で缶底中央部２０１（缶ドーム部２０１ｄ）に接続されている。
【００３７】
本実施形態において立ち上がり部２０２ｄは、その断面において内側端部２０２ｃから鉛直方向（Ｚ軸の＋方向）に延伸した直線又は曲線であってもよい。
また、図１（ａ）及び図２に示すように、立ち上がり部２０２ｄは、断面においてＺ＝−ａＸ（Ｚ＞０）の直線に沿って延伸する直線又は曲線であってもよい。
【００３８】
そして、図１（ａ）に示すように、立ち上がり部２０２ｄは、上記した最外端２０１ｅの内径（ｄｘ）が、内側端部２０２ｃの内径（ｄｙ）よりも大きくなるように、缶底中央部２０１（缶ドーム部２０１ｄ）と接続する。
【００３９】
言い換えると、図１（ａ）及び図２に示すように、最外端２０１ｅの付近では、断面図において概ね「⊂」又は「⊃」形状となっている。
また図１（ａ）を示して説明すると、Ｚ軸の＋方向に向かって、内側端部２０２ｃと缶ドーム部２０１ｄとの間には、缶体軸ＲＡの外方に向かって最外端２０１ｅが凸となるリング溝を有していることが好ましい。
【００４０】
上記のような形状とすることにより、本実施形態のシームレス缶体１の耐圧性を向上させることが可能となる。
【００４１】
なお、上述したように、本実施形態においては、前記外周底部２０２ａはその断面図において変曲点ＩＰを有することが好ましい。この変曲点ＩＰは、図２に示すように、最外端２０１ｅよりもＺ軸の＋方向に位置していてもよいし、逆にＺ軸の−方向に位置していてもよい。
【００４２】
本実施形態において、立ち上がり部２０２ｄと缶底中央部２０１が接続する最外端２０１ｅ部分の板厚をｔ４とした場合、「ｔ４＞ｔ１」の関係が成立することも、缶体の軽量化と耐圧性の観点からは好ましい。
【００４３】
本実施形態のシームレス缶体１はさらに、図１（ａ）に示すように、缶底部２０において、前記立ち上がり部２０２ｄと連続して上方に凸となるよう膨出する缶ドーム部２０１ｄを含むことが好ましい。すなわち本実施形態においては、缶底中央部２０１の形状が図１（ａ）に示すようなドーム形状であることが好ましい。
【００４４】
そして缶ドーム部２０１ｄの中央の板厚をｔ５とした場合、内側端部２０２ｃの板厚（ｔ３）と立ち上がり部２０２ｄの板厚（ｔ４）との関係において、以下の関係を満たすことが好ましい。
ｔ３＞ｔ４＞ｔ５
すなわちこれは、缶ドーム部２０１ｄの中央部分から外側に向けて前記内側端部２０２ｃまで連続する金属板において、その板厚が漸次増加することを意味する。
【００４５】
さらに本実施形態において、図３に示すように、素板（ブランク）の板厚をｔ０とした場合、「ｔ１＞ｔ０」且つ、「ｔ２＞ｔ０」且つ、「ｔ３＞ｔ０」且つ、「ｔ４＞ｔ０」の関係を満たすことが、シームレス缶体１に望まれる耐圧性の観点からは好ましい。
一方で本実施形態においては缶ドーム部２０１ｄの中央の板厚（ｔ５）は、素板（ブランク）の板厚（ｔ０）以下となっていても問題はない（ｔ５≦ｔ０）。
【００４６】
なお本実施形態においては、図３（ａ）に示すように、各々の板厚が「ｔ３＞ｔ２＞ｔ１」の関係を有していることが好ましい。言い換えると、外周底部２０２ａ、周状接地部２０２ｂ、内側端部２０２ｃ、の順に板厚が徐々に増加していることが好ましい。
このような関係を満たすことにより、本実施形態のシームレス缶体１において好ましい耐圧性を付与することが可能となる。
【００４７】
また、上記した「ｔ３＞ｔ２＞ｔ１」の関係を満たすことにより、ｔ３部分の板厚が増加した場合でも、缶の重量増加を抑えることが可能となるため好ましい。その理由として、ｔ１→ｔ２→ｔ３の順に、それらの位置は缶体軸ＲＡに近くなることから、それぞれの占める体積は順に小さくなるためである。
そのため結果的に、缶の重量増加を抑えつつ耐圧性を高めることができるため、好ましい。
【００４８】
しかしながら本実施形態はこれに限られるものではなく、図３（ｂ）に示すように、ｔ２とｔ３の厚みが同じであってもよいし、図３（ｃ）に示すようにｔ２の厚みが最大であってもよい。
【００４９】
なお、素板（ブランク）の板厚としては、通常シームレス缶体を製造される場合の板厚であればよく、概ねｔ０＝０．１５ｍｍ〜０．３２ｍｍ程度の厚さの金属板を打ち抜いて素板（ブランク）として使用することができるが、上記厚みに限定されるものではない。
【００５０】
以上のように、本実施形態のシームレス缶体１において、缶底部２０の板厚は上記したような関係を有することが、望まれる耐圧性の観点からは好ましいことを述べた。
すなわち本実施形態におけるシームレス缶体１では、缶底部２０の特に足部２０２の平均板厚が缶底中央部２０１よりも厚いことが好ましい。
【００５１】
さらに、缶ドーム部２０１ｄの厚みが、外周底部２０２ａの厚みよりも小さいことが好ましい。すなわち「ｔ５＜ｔ１」であることが好ましい。
【００５２】
上記のような板厚の関係を有することにより、耐圧性が向上する理由としては未だ詳細には明らかではないが、以下のような理由が考えられる。
耐圧性を数値で示したものがバックリング圧力である。すなわち、缶底の内側に凸のドーム部が、内圧によって外側に反転するように変形する現象を生じるまでの圧力のピーク値をバックリング圧力という。
【００５３】
バックリングの現象が生じる過程は、以下のように説明できる。
まず、ほぼ球面形状をなすドーム部は、内圧を受け始めると、これ自体はすぐに変形せず、ドーム部の投影面積と内圧の積がドーム部を缶外方に押し出す力となって、周状接地部２０２ｂ、内側端部２０２ｃ、立ち上がり部２０２ｄに負荷を与え変形を与えるように作用する。
換言すると、周状接地部２０２ｂから立ち上がり部２０２ｄにかけての狭い領域の部材によってドーム部外周は支えられている。
【００５４】
さらに内圧の上昇によって、周状接地部２０２ｂから立ち上がり部２０２ｄにかけての領域の変形が進むと、ドーム部外周を支える機能が失われる。すなわち、周状接地部２０２ｂ、内側端部２０２ｃ、立ち上がり部２０２ｄは缶体軸ＲＡを中心とする円環形状を維持できなくなり、それに連なるドーム部外周に位置する最外端２０１ｅも円形を崩す形となり、さらにそれに連なる缶ドーム部２０１ｄは球面形状を維持できなくなるため、ドーム部の強度は急速に低下してドーム部は缶外方に反転（バックリング）する。
【００５５】
したがって、耐圧性を向上させるためには、ドーム部の板厚そのものを厚くするよりも、
ドーム部外周の板厚を厚くする方が有効であると考えられる。よって、外周底部２０２ａの厚みが缶ドーム部２０１ｄの中央の板厚よりも厚い、すなわち「ｔ５＜ｔ１」である場合には、本実施形態において望ましい耐圧性を得ることができる。
【００５６】
なお、シームレス缶体１における缶ドーム部２０１ｄの高さＨｐに関しては、特に制限はなく、ドーム部を有する公知のシームレス缶体と同様の高さとすることができる。
【００５７】
なお、本実施形態において、シームレス缶体１に用いられる金属素材の種類としては特に制限されない。すなわち、シームレス缶体に通常用いられる公知の金属板、例えばアルミニウム合金板や表面処理鋼板を使用することができる。また、金属板は公知のフィルムを積層したものや、有機樹脂を塗装したもの、化成処理を施したもの等、適宜表面処理を施していてもよい。
【００５８】
本実施形態のシームレス缶体１は、公知のネッキング加工やフランジ加工、あるいはねじを形成する加工が施され、また、ビールや炭酸飲料等が内容物として収容された後に、開口部に公知の方法で蓋が取り付けられる。
【００５９】
＜シームレス缶体の製造方法＞
次に、本実施形態におけるシームレス缶体の製造方法について説明する。
本実施形態におけるシームレス缶体の製造方法としては、図１（ａ）に示すような筒状胴部１０と缶底部２０とを有するシームレス缶体１の製造方法であって、下記に詳述するような第１成形工程と第２成形工程とを少なくとも含むことを特徴とする。
【００６０】
なお、本実施形態のシームレス缶体の製造方法において、筒状胴部１０の成形方法としては、例えば特許文献４に記載のような公知の方法を採用可能である。
一方で、特に缶底部２０の成型方法として下記に詳述するような第１成形工程と第２成形工程とを少なくとも含むことを特徴とする。
【００６１】
以下に、本実施形態におけるシームレス缶体の製造方法を説明する。
まず、上述した金属素材（ブランク）を用いて、公知の方法により缶胴部を形成することにより、カップ形状を有する前駆体３を準備する。
なお図４に示されるように、金属素材（前駆体３）としては、公知の絞りしごき方法等で得られるドームを有しないカップ形状を有していてもよい。また、以下の第１成形工程と第２成形工程が実現可能な限りにおいて、ドームを有したカップ形状を有していてもよい。
【００６２】
この前駆体３に対して、以下の第１成形工程と第２成形工程を付与することにより、本実施形態におけるシームレス缶体１を得ることができる。
【００６３】
まず、本実施形態におけるシームレス缶体１の製造方法のうち、第１成形工程においては、図４に示されるように、金属素材（前駆体３）を、筒状胴部１０と、前記筒状胴部１０の下端１０ｅから縮径するように続くカップ外周底部Ａと、前記カップ外周底部Ａから内側上方に向けて延出する傾斜部Ｓと、前記傾斜部Ｓの端部Ｓｅから上方へ向けて第１の高さＨｏで膨出するカップドーム部Ｄと、を有するカップ体２に成形する。
ここで傾斜部Ｓの端部Ｓｅは、カップドーム部Ｄとの接続点ともいうことができる。
【００６４】
図４に示される上記第１成形工程は、公知のプレス工程等により筒状胴部１０が成形された前駆体３に対し、上型と下型とを用いて、分離した工程として実施することもできるし、しごき加工を行う工程に続くストローク終段で行うこともできる。
具体的な例としては、図４に示されるように、カップ形状を有する前駆体３内に位置してこれを支持する筒状のパンチ４０１と、前駆体３の外周底部を前記パンチ４０１と協動して支持するホールドダウンリング５０１と、ドーミングダイ５０２と、により上記第１成形工程が実施される。
まず、パンチ４０１のテーパ部４０２とホールドダウンリング５０１のテーパ状支持部５０３とで前駆体３の外周底部を保持し、パンチ４０１とドーミングダイ５０２とがかみ合うように駆動して相対的に近接させて、ボトムにＨｏのカップドーム部Ｄを有するカップ体２を得ることができる。
【００６５】
ここで、上記第１成形工程により得られたカップ体２の形状について説明する。すなわち、カップ体２における傾斜部Ｓは、前記カップ外周底部Ａから内側上方に向けて延出するものである。
すなわちカップ体２の傾斜部Ｓは、図４に示すように、Ｚ軸方向においてカップ体２の最も低い部分と、カップドーム部Ｄとの接続点Ｓｅとで挟まれた曲線部分及び直線部分を言うものとする。
【００６６】
図４（ｃ）に示すように傾斜部Ｓは、垂直とはせず、所定の角度θ１で傾斜させることが好ましい。
すなわち、傾斜部ＳとＺ軸のなす角度θ１については、５°〜３０°であることが、下記の第２成形工程において各部分の板厚を好ましく制御する観点から好ましい。
また、上記傾斜部ＳとＺ軸のなす角度θ１について、１０°〜３０°であることが、第1成形工程後に内面にスプレー塗装法により塗膜を形成する場合にスプレー塗装がしやすくなるため、より好ましい。
【００６７】
また、カップ外周底部Ａから傾斜部Ｓのなす角θ２における曲率半径Ｒについては、Ｒ＝５×ｔ０〜１５×ｔ０とすることが、下記の第２成形工程において各部分の板厚を好ましく制御する観点からは好ましい。
【００６８】
さらに、カップ体２におけるカップドーム部Ｄの高さＨｏは、後述する第２成形工程により得られるシームレス缶体１における缶ドーム部２０１ｄの高さＨｐよりも大きいことが好ましい。この理由としては、後述するように、後述する第２成形工程においてカップ体２におけるカップドーム部Ｄを押し下げながら、傾斜部Ｓに圧縮応力を付与するためである。すなわち、カップ体２におけるカップドーム部Ｄの高さＨｏを事前に大きくしておき、最終的にシームレス缶体１において好ましい缶ドーム部２０１ｄの高さＨｐを得るためである。
【００６９】
引き続き、第２成形工程について説明する。
上記第１成形工程により、カップ外周底部Ａ及び傾斜部Ｓを有するカップ体２が成形された後に、以下の第２成形工程が実施される。
【００７０】
なお、上記第１成形工程と第２成形工程との間に、カップ体２に対して、適宜公知の洗浄工程、表面処理工程、印刷工程、塗装工程、筒状胴部への形状付与加工、あるいは第２成形工程を行うのに支障がない範囲でのネックイン（口絞り）加工等が実施されてもよい。
さらに必要に応じて、第１成形工程以降の搬送性や耐食性を確保する目的で、カップ体２の最下端曲率部を中心として、カップ外周底部Ａから傾斜部Ｓにかけての範囲の部分に外面塗装を施すことができる。
【００７１】
第２成形工程においては、前記カップ体２に対して、上述の第１成形工程における成形金型とは異なる金型により加工を施し、シームレス缶体１が成形される。すなわち、カップ体２を下型成形部材に当接させながら、上型成形部材を用いてカップ体２のカップドーム部Ｄに対して缶外方向（−Ｚ軸方向）に押圧力を加える。
あるいは、カップ体２を下型成形部材及び上型成形部材に当接させながら、下型成形部材を用いて＋Ｚ軸方向に押圧力を加えてもよい。
【００７２】
より詳細には図５に示すように、カップ体２のカップ外周底部Ａをカップ外周側ホルダー６０に載せる。ドーム押し下げ工具７０が相対的に下降し、カップドーム部Ｄにドーム押し下げ工具７０の支持部７０１が接触する。ここで、カップ外周側ホルダー６０はテーパ面６０１及び溝６０２を有しており、カップ体２のカップ外周底部Ａが前記テーパ面６０１に接触した後に、ドーム押し下げ工具７０がさらに押し下げられることにより、カップ体２の傾斜部Ｓの金属が、圧縮応力を受けながら溝６０２内に案内され、押し込まれる。
【００７３】
そして、前記第１の高さＨｏより低い第２の高さＨｐとなるように、前記カップドーム部Ｄを押し下げる。同時に、上型成形部材（ドーム押し下げ工具）及び下型成形部材（カップ外周側ホルダー）を用いて、前記傾斜部Ｓに対して、子午線方向の圧縮応力σφならびに周方向の圧縮応力σθを作用させる。
【００７４】
なお図６は、本実施形態において、傾斜部Ｓが立ち上がり部２０２ｄに形成される際に付与される圧縮応力を示す模式図である。
すなわち、傾斜部Ｓを前記下型成形部材の溝６０２内に押し込まれる際、該傾斜部Ｓにはドーム押し下げ工具７０の押す力により子午線方向の圧縮応力σφと下型成形部材に倣おうとして径方向内側に移動することによる周方向の圧縮応力σθが同時に作用して、当該傾斜部Ｓにおける金属素材の厚みは増大する（図６における矢印方向σψ）。
このようにして、第２成形工程を経た後にシームレス缶体１が得られる。
成形が終了したら、ドーム押し下げ工具を相対的に上昇させ、シームレス缶体１をカップ外周側ホルダーから取り出せばよい。
【００７５】
ここで、第２成形工程後に得られるシームレス缶体１としては、上述した本実施形態におけるシームレス缶体１であることが好ましい。
すなわち、第２成形工程後に得られるシームレス缶体１としては、図１に示すように、外周底部２０２ａ及び周状接地部２０２ｂを有し、さらに外周底部２０２ａの板厚をｔ１とし、周状接地部２０２ｂの板厚をｔ２とそれぞれした場合、「ｔ２＞ｔ１」の関係が成り立つものであることが好ましい。
【００７６】
なお、第２成形工程は、以下の特徴を有することがさらに好ましい。
すなわち、第２成形工程は、上述したカップ体２を第２成形工程の下型成形部材６０に押し込むことで、傾斜部Ｓを、外周底部２０２ａよりも内側に位置する周状接地部２０２ｂと、前記周状接地部２０２ｂよりも内側に位置する内側端部２０２ｃと、前記内側端部２０２ｃから上方に立ち上がって前記缶ドーム部２０１ｄへ接続する立ち上がり部２０２ｄと、に形成することが好ましい。
【００７７】
そして第２成形工程により、シームレス缶体１の前記立ち上がり部２０２ｄと前記缶ドーム部２０１ｄとの接続点（最外端２０１ｅ）の内径（ｄｘ）が、内側端部２０２ｃの内径（ｄｙ）よりも大きくなるように、缶体軸ＲＡの外方に向かって最外端２０１ｅが凸となるリング溝が形成されることが好ましい。
従来、回転ロールや割型を用いて上記したようなリング溝を形成するリフォーム成形方法（ボトムリフォーム加工）が存在した。しかしながら従来の方法では、加工部位が薄くなりやすく十分に深い溝を形成することが困難であった。
本発明の方法によればリング溝部の板厚は薄くならず逆に厚くなる傾向が生じ、且つ無理なく深い溝が形成できる。
【００７８】
本実施形態のシームレス缶体の製造方法において、第１成形工程と第２成形工程との間で、カップ体２のカップ外周底部Ａの上部の形状や長さに変化は与えられない。
すなわち、カップ体２を外周側ホルダー６０に載せた際に、カップ体２のカップ外周底部Ａとカップ外周側ホルダー６０のテーパ面６０１とが接触する面の、Ｚ軸方向において最も低い点をＴ点とする。このＴ点は、ドーム押し下げ工具７０の下降及びカップドーム部Ｄの押し下げに伴って、位置は変化しない。（図５参照）
【００７９】
一方で、第２成形工程により、カップ体２の傾斜部Ｓであった部分は、シームレス缶体１の外周底部２０２ａの一部と周状接地部２０２ｂと内側端部２０２ｃと立ち上がり部  ２０２ｄとに成形される。すなわちカップ体２の傾斜部Ｓは、カップ外周側ホルダー６０の溝６０２に最終的には全て入り込む。
なおこの第２成形工程において、カップ体２と上下金型との間の接触には著しい摺動がない。そのため、カップ体２の金属表面の損傷を生じることはなく、もとより潤滑剤を使用する必要はない。
【００８０】
図５に示すように、上記Ｔ点は、シームレス缶体１における変曲点ＩＰとなる。第２成形工程により付与される圧縮応力が原因で、下記のようにその金属長さが短くなる。
すなわち、図５（ｆ）における変曲点ＩＰから最外端２０１ｅまでの金属長さは、図５（ｂ）におけるＴ点からＳｅまでの金属長さに比べて、０．８５〜０．９９倍程度に短くなる。
【００８１】
一方で、当該部分の金属素材の厚みは、第２成形工程により、最も厚さが増大する部分で素板厚さ（ｔ０）の１．１〜１．３倍に増大される。
【実施例】
【００８２】
以下、実施例及び比較例により本発明の内容をさらに具体的に説明する。しかしながら、本発明は以下の実施例に何ら限定されるものではない。
【００８３】
（実施例１）
以下に示す方法により、内容積３５０ｍＬの絞りしごき缶（ＤＩ缶）を製造した。
まず、素板としてアルミニウム合金板（ＪＩＳ  Ｈ  ４０００  Ａ３１０４−Ｈ１９材、０．２８ｍｍ）を用意した。次いで、上記アルミニウム合金板の両面に、絞り加工時の潤滑剤として、公知のカッピング油を所定量塗布した。
【００８４】
次いで、上記アルミニウム合金板を絞り成形機で、直径１６０ｍｍの円盤状に打ち抜いた後、直ちに直径９０ｍｍの絞りカップ（図示せず）となるように絞り成形を行った。
得られた絞りカップをボディーメーカ（缶体製造機）に搬送し、直径６６ｍｍの形状になるように再絞り成形を行った後、クーラントを用いて、直径６６ｍｍ、高さ１３０ｍｍ、側壁最小厚さ０．１０５ｍｍの形状の絞りしごき加工によってつくられた前駆体３となるようにしごき加工を行った。
【００８５】
次いで、缶底の成形加工を行うため、上記で得られた前駆体３に対し、以下の第１成形工程及び第２成形工程を施した。
まず第１成形工程としては前記のボディメーカでしごき加工に続く行程のストローク終段で行い、図４に示されるパンチ４０１、ホールドダウンリング５０１及びドーミングダイ５０２を用いてカップ外周底部Ａ及び傾斜部Ｓを有するカップ体２とした。このときのカップ外周底部Ａ及び傾斜部Ｓの長さ及び板厚は表１に示すとおりである。
【００８６】
次に第２成形工程として図５に示す上型成形部材７０と下型成形部材６０を用いて、カップドーム部Ｄを押し下げると共に傾斜部Ｓにおける金属素材の厚みを増大させて、シームレス缶体１を成形した。
【００８７】
次いで、ｔ１〜ｔ５の各部分の板厚を測定した。なお、ｔ１〜ｔ５の各部分の箇所としては、上記実施形態及び図２に示すとおりとした。また、板厚の板厚測定方法としては以下のとおりとした。すなわち、成形したシームレス缶体１をエポキシ樹脂で包埋した後、エポキシ樹脂ごと、シームレス缶体１の縦軸（Ｚ軸）に沿って切断した。切削加工、および入念な研磨加工で中心断面を露出させた後、測定顕微鏡でｔ１〜ｔ５部分の各々の厚さを測定した。各部分の板厚を表１に示す。
【００８８】
（実施例２）
素板厚さを０．２２５ｍｍとし、前駆体３の側壁最小厚さを０．０９３ｍｍにした以外は実施例１と同様に行った。得られたシームレス缶体の各部分の板厚等に関しては表１に示す。
【００８９】
（比較例１）
缶底の成形加工については、公知の缶底成型金型を使用し、公知の缶底成型方法により１工程で行った。それ以外は実施例１と同様に行った。
なお、比較例１で用いたシームレス缶体の缶底の部分拡大図を図７に示す。
得られたシームレス缶体の各部分の板厚等に関しては表１に示す。ただし、表１においてｔ３の数値は、傾斜部の下端（図７の(1)）、ｔ４の数値は傾斜部の上端（図７の(2)）を測定して得た。
【００９０】
（比較例２）
比較例１により得られたシームレス缶体に対して、ボトムリフォーム加工を施した。すなわち、缶底の接地部の缶体軸に直交する径方向の内側に位置する内周壁を回転ロールで押圧することにより周状に凹部を成形した。それ以外は、比較例と同様に行った。得られたシームレス缶体の各部分の板厚等に関しては表１に示す。
【００９１】
（比較例３）
素板厚さを０．２２５ｍｍとし、側壁最小厚さを０．０９３ｍｍにした以外は比較例２と同様に行った。得られたシームレス缶体の各部分の板厚等に関しては表１に示す。
【００９２】
［評価］
上記方法により得られたＤＩ缶について、以下の方法により評価を行った。結果を表１に示す。
【００９３】
［耐圧性試験方法］
カップ内に水を満たした状態で、送水管を設けた栓で開口端を密封する。次いで送水ポンプから送水管を通じてカップ内に加圧水を送り込む。カップの内圧が上昇し、ある時点でドーム部が外方に反転するように瞬時に変形する（バックリング）。通常、この変形と同時に缶の内圧が急激に低下する。この間における缶内圧の最高値を耐圧力（ＭＰａ）とする。
【００９４】
【表１】
2020121761.tif 000003
【００９５】
実施例及び比較例の結果により、缶底の特定部分の厚みを制御することにより、素板（ブランク）の板厚を薄くした場合でも好ましい耐圧性（炭酸飲料用途として求められる０．６１８ＭＰa以上）が得られることが示された。
【産業上の利用可能性】
【００９６】
本発明によれば、シームレス缶体の素板（ブランク）の板厚を薄くしつつも耐圧性能を向上させてバックリングの現象を抑制することが可能となる。したがって、シームレス缶体の製造コストや輸送にかかるコスト等を削減することが可能となる。また、製造や輸送に必要とされる燃料等も削減できるため、環境に配慮したシームレス缶体の製造を実現することが可能である。
【符号の説明】
【００９７】
１      シームレス缶体
２      カップ体
３      前駆体
１０    筒状胴部
１０ｅ  下端
２０    缶底部
２０１  缶底中央部
２０１ｄ   缶ドーム部
２０１ｅ  最外端
２０２  足部
２０２ａ  外周底部
２０２ｂ  周状接地部
２０２ｃ  内側端部
２０２ｄ  立ち上がり部
Ａ      カップ外周底部
Ｄ      カップドーム部
Ｓ      傾斜部
Ｓｅ    端部
Ｈｐ    缶ドーム部の高さ（第２の高さ）
Ｈｏ    カップドーム部の高さ（第１の高さ）
７０    上型成形部材
６０    下型成形部材
【図１】
2020121761.tif 000004
【図２】
2020121761.tif 000005
【図３】
2020121761.tif 000006
【図４】
2020121761.tif 000007
【図５】
2020121761.tif 000008
【図６】
2020121761.tif 000009
【図７】
2020121761.tif 000010